(57)【特許請求の範囲】
【請求項１】
透明電極、
前記透明電極に対向して備えられた反射電極、及び
前記透明電極と前記反射電極との間に備えられた発光層を含む１層以上の有機物層を含み、
前記発光層はドーパントおよび２以上のホストを含み、
前記２以上のホストのいずれかのホストの双極子モーメント値と他の一つのホストの双極子モーメント値との差が１．５デバイ（Ｄｅｂｙｅ）以上である有機発光素子であって、
前記２以上のホストのうち、双極子モーメント値が相対的により大きいホストは、アルキル基およびアリール基からなる群より選択される１もしくは２以上の置換基で置換または非置換のベンズイミダゾフェナントリジンを含む、
有機発光素子。
【請求項２】
前記ドーパントの含量は全体重量に対して０重量％超過〜３０重量％以下であり、
前記２以上のホストの含量は全体重量に対して７０重量％以上１００重量％未満である、請求項１に記載の有機発光素子。
【請求項３】
いずれかの前記ホストの双極子モーメント値と他の一つのホストの双極子モーメント値との差が１．５デバイ以上である２種のホストは混合ホスト（ｍｉｘｅｄ  ｈｏｓｔ）構造である、請求項１に記載の有機発光素子。
【請求項４】
前記２種のホストのうち双極子モーメント値が小さいホストの含量はホストの全体重量を基準に１０重量％以上１００重量％未満であり、
前記２種のホストのうち双極子モーメント値が大きいホストの含量はホストの全体重量を基準に０重量％超過９０重量％以下である、請求項３に記載の有機発光素子。
【請求項５】
いずれかの前記ホストの双極子モーメント値と他の一つのホストの双極子モーメント値との差が１．５デバイ以上である２種のホストは層状ホスト（Ｌａｙｅｒ  ｂｙ  Ｌａｙｅｒ  ｈｏｓｔ）構造である、請求項１に記載の有機発光素子。
【請求項６】
前記層状ホスト構造は第１ホスト層及び第２ホスト層を含み、
前記第１ホスト層はいずれかの前記ホストの双極子モーメント値と他の一つのホストの双極子モーメント値との差が１．５デバイ以上である２種のホストのうち双極子モーメント値がより大きいホストを含み、
前記第２ホスト層はいずれかの前記ホストの双極子モーメント値と他の一つのホストの双極子モーメント値との差が１．５デバイ以上である２種のホストのうち双極子モーメント値がより小さいホストを含み、
前記第１ホスト層は第２ホスト層に比べて透明電極に隣接して備えられる、請求項５に記載の有機発光素子。
【請求項７】
前記２種のホストのうち少なくとも一つの三重項エネルギーは、
前記ドーパントの三重項エネルギーより大きい、請求項３に記載の有機発光素子。
【請求項８】
前記発光層は４２０ｎｍ〜４８０ｎｍの光発光スペクトルのピーク波長を含む、請求項１に記載の有機発光素子。
【請求項９】
前記発光層は５３０ｎｍ〜５９０ｎｍの光発光スペクトルのピーク波長を含む、請求項１に記載の有機発光素子。
【請求項１０】
いずれかの前記ホストの双極子モーメント値と他の一つのホストの双極子モーメント値との差が１．５デバイ（Ｄｅｂｙｅ）以上である２種のホストのうち少なくとも一つは芳香族環を含む、請求項１に記載の有機発光素子。
【請求項１１】
前記有機発光素子は青色蛍光発光の発光層を含む、請求項１に記載の有機発光素子。
【請求項１２】
前記有機発光素子は、正孔注入層、正孔輸送層、電子輸送層、電子注入層、電子阻止層及び正孔阻止層からなる群より選択される１層または２層以上をさらに含む、請求項１に記載の有機発光素子。
【請求項１３】
前記発光層は下記化学式１−Ａで表される化合物を含む、請求項１１に記載の有機発光素子：
［化学式１−Ａ］
【化１】
0006547831.tif 000020
前記化学式１−Ａにおいて、
ｎ１は１以上の整数であり、
Ａｒ７は置換もしくは非置換の１価以上のベンゾフルオレン基；置換もしくは非置換の１価以上のフルオランテン基；置換もしくは非置換の１価以上のピレン基；または置換もしくは非置換の１価以上のクリセン基であり、
Ｌ４は直接結合；置換もしくは非置換のアリーレン基；または置換もしくは非置換のヘテロアリーレン基であり、
Ａｒ８及びＡｒ９は互いに同一であるかまたは異なり、各々独立して置換もしくは非置換のアリール基；置換もしくは非置換のシリル基；置換もしくは非置換のゲルマニウム基；置換もしくは非置換のアルキル基；置換もしくは非置換のアリールアルキル基；または置換もしくは非置換のヘテロアリール基であるか、互いに結合して置換もしくは非置換の環を形成してもよく、
ｎ１が２以上である場合、２以上の括弧内の構造は互いに同一であるかまたは異なる。
【請求項１４】
前記Ｌ４は直接結合であり、Ａｒ７は２価のピレン基であり、Ａｒ８及びＡｒ９は互いに同一であるかまたは異なり、各々独立して炭素数１〜３０のアルキル基で置換もしくは非置換された炭素数６〜３０のアリール基、または置換もしくは非置換の炭素数２〜３０のヘテロアリール基であり、ｎ１は２である、請求項１３に記載の有機発光素子。
【請求項１５】
前記発光層は下記化学式２−Ａで表される化合物を含む、請求項１１に記載の有機発光素子：
［化学式２−Ａ］
【化２】
0006547831.tif 000021
前記化学式２−Ａにおいて、
Ｇ１１はフェニル基、１−ナフチル基、２−ナフチル基、１−アントリル基、２−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、３−メチル−２−ナフチル基、４−メチル−１−ナフチル基、または下記化学式
【化３】
0006547831.tif 000022
であり、
Ｇ１２はフェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニリル基、３−ビフェニリル基、４−ビフェニリル基、ｐ−テルフェニル−４−イル基、ｐ−テルフェニル−３−イル基、ｐ−テルフェニル−２−イル基、ｍ−テルフェニル−４−イル基、ｍ−テルフェニル−３−イル基、ｍ−テルフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４'−メチルビフェニリル基、４''−ｔ−ブチル−ｐ−テルフェニル−４−イル基、または３−フルオランテニル基であり、
Ｇ１３及びＧ１４は互いに同一であるかまたは異なり、各々独立して水素；置換もしくは非置換のアルキル基；置換もしくは非置換のアルコキシ基；置換もしくは非置換のアリール基；または置換もしくは非置換のヘテロアリール基であり、
ｇ１２は１〜５の整数であり、
ｇ１３及びｇ１４は各々１〜４の整数であり、
前記ｇ１２〜ｇ１４が各々２以上である場合、２以上の括弧内の構造は互いに同一であるかまたは異なる。
【請求項１６】
前記Ｇ１１は１−ナフチル基であり、Ｇ１２は２−ナフチル基である、請求項１５に記載の有機発光素子。
【請求項１７】
前記発光層は下記化学式２−Ａで表される化合物を含む、請求項１３に記載の有機発光素子：
［化学式２−Ａ］
【化４】
0006547831.tif 000023
前記化学式２−Ａにおいて、
Ｇ１１はフェニル基、１−ナフチル基、２−ナフチル基、１−アントリル基、２−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、３−メチル−２−ナフチル基、４−メチル−１−ナフチル基、または下記化学式
【化５】
0006547831.tif 000024
であり、
Ｇ１２はフェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニリル基、３−ビフェニリル基、４−ビフェニリル基、ｐ−テルフェニル−４−イル基、ｐ−テルフェニル−３−イル基、ｐ−テルフェニル−２−イル基、ｍ−テルフェニル−４−イル基、ｍ−テルフェニル−３−イル基、ｍ−テルフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４'−メチルビフェニリル基、４''−ｔ−ブチル−ｐ−テルフェニル−４−イル基、または３−フルオランテニル基であり、
Ｇ１３及びＧ１４は互いに同一であるかまたは異なり、各々独立して水素；置換もしくは非置換のアルキル基；置換もしくは非置換のアルコキシ基；置換もしくは非置換のアリール基；または置換もしくは非置換のヘテロアリール基であり、
ｇ１２は１〜５の整数であり、
ｇ１３及びｇ１４は各々１〜４の整数であり、
前記ｇ１２〜ｇ１４が各々２以上である場合、２以上の括弧内の構造は互いに同一であるかまたは異なる。
【請求項１８】
請求項１〜１７のいずれか一項に記載の有機発光素子を含むディスプレイ装置。
【請求項１９】
請求項１〜１７のいずれか一項に記載の有機発光素子を含む照明装置。
【発明の詳細な説明】
【技術分野】
【０００１】
本出願は２０１５年９月２５日に韓国特許庁に提出された韓国特許出願第１０−２０１５−０１３６６４２号の出願日の利益を主張し、その内容の全ては本明細書に含まれる。
【０００２】
本明細書は有機発光素子に関する。
【背景技術】
【０００３】
有機発光現象は特定有機分子の内部プロセスによって電流が可視光に転換される例の一つである。有機発光現象の原理は以下のとおりである。
【０００４】
アノードとカソードとの間に有機物層を位置させた時、二つの電極の間に電圧を印加すれば、カソードとアノードから各々電子と正孔が有機物層に注入される。有機物層に注入された電子と正孔は再結合してエキシトン（ｅｘｃｉｔｏｎ）を形成し、該エキシトンが再び基底状態に落ちて光が出るようになる。このような原理を用いた有機発光素子は、一般に、カソードとアノード及びその間に位置した有機物層、例えば、正孔注入層、正孔輸送層、発光層、電子輸送層を含む有機物層で構成されることができる。
【０００５】
有機発光素子で用いられる物質としては純粋有機物質または有機物質と金属が錯体をなす錯化合物が大半を占めており、用途に応じて正孔注入物質、正孔輸送物質、発光物質、電子輸送物質、電子注入物質等に区分することができる。ここで、正孔注入物質や正孔輸送物質としては、ｐ−タイプの性質を有する有機物質、すなわち、酸化し易く、酸化時に電気化学的に安定した状態を有する有機物が主に用いられている。一方、電子注入物質や電子輸送物質としては、ｎ−タイプ性質を有する有機物質、すなわち、還元し易く、還元時に電気化学的に安定した状態を有する有機物が主に用いられている。発光層物質としては、ｐ−タイプ性質とｎ−タイプ性質を同時に有した物質、すなわち、酸化状態と還元状態でいずれにも安定した形態を有する物質が好ましく、エキシトンが形成された時にそれを光に転換する発光効率の高い物質が好ましい。
【０００６】
当技術分野では高効率の有機発光素子の開発が求められている。
【発明の概要】
【発明が解決しようとする課題】
【０００７】
本明細書は、視野角特性に優れ、色純度に優れた有機発光素子を提供する。
【課題を解決するための手段】
【０００８】
本明細書は、透明電極、前記透明電極に対向して備えられた反射電極、及び前記透明電極と前記反射電極との間に備えられた発光層を含む１層以上の有機物層を含み、
前記発光層は２以上の発光物質を含み、
前記発光物質のいずれかの発光物質の双極子モーメント値と他の一つの発光物質の双極子モーメント値との差が１．５デバイ（Ｄｅｂｙｅ）以上である有機発光素子を提供する。
【０００９】
また、本明細書は前述した有機発光素子を含むディスプレイ装置を提供する。
【００１０】
最後に、本明細書は前述した有機発光素子を含む照明装置を提供する。
【発明の効果】
【００１１】
本明細書の一実施態様による有機発光素子は、発光スペクトルの半値幅を増加させ、視野角特性を向上させることができる。
【００１２】
また、本明細書の一実施態様による有機発光素子は、発光スペクトルの色純度を制御することができるため、照明装置に適用する場合、演色指数（ＣＲＩ：Ｃｏｌｏｒ  Ｒｅｎｄｅｒｉｎｇ  Ｉｎｄｅｘ）の向上を期待することができる。
【００１３】
なお、半値幅の増加及び色純度の制御により、発光層に含まれるホスト物質及び／又はドーパントの材料選定の機会が大きくなる。よって、素子の性能改善に有利なホスト及び／又はドーパントを用いて高い発光効率の有機発光素子を提供することができる。
【図面の簡単な説明】
【００１４】
【図１】本明細書の一実施態様による有機発光素子を示す図である。
【図２】比較例１及び３の有機発光素子の電圧に応じた電流密度を示す図である。
【図３】比較例１及び３の有機発光素子の発光スペクトルを示す図である。
【図４】比較例１及び３の有機発光素子の電流に応じた量子効率を示す図である。
【図５】比較例１及び２の有機発光素子の電圧に応じた電流密度を示す図である。
【図６】比較例１及び２の有機発光素子の発光スペクトルを示す図である。
【図７】比較例１及び２の有機発光素子の電流に応じた量子効率を示す図である。
【図８】比較例１、比較例２及び実施例１の発光スペクトルを示す図である。
【図９】比較例１、比較例２及び実施例１の発光スペクトルを正規化（ｎｏｒｍａｌｉｚｅｄ）した図である。
【発明を実施するための形態】
【００１５】
以下、本明細書についてより詳細に説明する。
【００１６】
本明細書において、ある部材が他の部材「上に」位置しているとする時、これは、ある部材が他の部材に接している場合だけでなく、二つの部材の間にまた他の部材が存在する場合も含む。
【００１７】
本明細書において、ある部分がある構成要素を「含む」とする時、これは、特に反対の記載がない限り、他の構成要素を除くものではなく、他の構成要素をさらに含んでもよいことを意味する。
【００１８】
本明細書は、透明電極、前記透明電極に対向して備えられた反射電極、及び前記透明電極と前記反射電極との間に備えられた発光層を含む１層以上の有機物層を含み、
【００１９】
前記発光層は２以上の発光物質を含み、前記発光物質のいずれかの発光物質の双極子モーメント値と他の一つの発光物質の双極子モーメント値との差が１．５デバイ（Ｄｅｂｙｅ）以上である有機発光素子を提供する。
【００２０】
本明細書のまた一つの実施態様において、前記発光物質のいずれかの発光物質の双極子モーメント値と他の一つの発光物質の双極子モーメント値との差が１．５デバイ以上１０デバイ以下である。
【００２１】
双極子モーメント値が小さい発光物質のみを含む場合、半値幅（ＦＷＨＭ：Ｆｕｌｌ  Ｗｉｄｔｈ  ａｔ  Ｈａｌｆ  Ｍａｘｉｍｕｍ）が小さいため、ディスプレイ装置に適用する場合、視野角特性が低下するという問題が発生する。それに対し、双極子モーメント値が大きい発光物質のみを含む場合、半値幅は増加するものの色純度が低下する。
【００２２】
また、適切な双極子モーメント値を有する発光物質を含む有機発光素子の場合、半値幅の上昇及び／又は優れた色純度を期待することができるが、材料の選定に制限があった。
【００２３】
本明細書の一実施態様において、発光層内に双極子モーメント値が互いに異なる２種の発光物質を含むことによって、半値幅を上昇させ、視野角特性を制御できる有機発光素子を提供することができる。また、本明細書の一実施態様による有機発光素子は、発光スペクトルの半値幅を制御することができるため、照明装置に適用する場合、演色指数（ＣＲＩ：Ｃｏｌｏｒ  Ｒｅｎｄｅｒｉｎｇ  Ｉｎｄｅｘ）の向上を期待することができる。
【００２４】
より具体的には、本明細書の一実施態様のように、双極子モーメント値の差が１．５デバイ以上である２種の発光物質を含む有機発光素子は、半値幅の上昇を維持し、且つ、優れた色純度を提供することができ、様々な発光物質を用いることができるので材料選定の幅が増加し、有機発光素子の性能を最大化することができる。
【００２５】
本明細書において、「半値幅」とは発光スペクトルのピークの１／２に対応する分布の幅を意味する。
【００２６】
本明細書において、「色純度」とは一つの色を再現する程度を意味し、半値幅が小さいほど色純度が増加するが、視野角に応じた輝度変化量が大きくなる。
【００２７】
本明細書において、「視野角」とは画面を見ることができる範囲を意味し、一般的に半値幅（ＦＷＨＭ）が狭い青色光発光の場合、半値幅が広いほど視野角が改善される。スペクトルの半値幅（ＦＷＨＭ）が小さいほど色純度は増加するが、視野角に応じた輝度変化量は大きくなって、ディスプレイ（Ｄｉｓｐｌａｙ）適用時に画質特性が低下するため、適切な半値幅（ＦＷＨＭ）を有するスペクトル（Ｓｐｅｃｔｒｕｍ）が求められる。
【００２８】
そのため、ドーパント（Ｄｏｐａｎｔ）を変更することが最も一般的な方法であるが、効率及び／又は寿命等を満たし、且つ、所望の半値幅（ＦＷＨＭ）を有するドーパント（ｄｏｐａｎｔ）を選定するには限界がある。それを改善するために、双極子モーメント（Ｄｉｐｏｌｅ  ｍｏｍｅｎｔ）の差が大きい２種類以上のホスト（Ｈｏｓｔ）を組み合わせて素子の半値幅（ＦＷＨＭ）を調節することによって、色視野角特性を改善させ、且つ、適切な色純度を得ることができる。
【００２９】
本明細書において、「演色指数」とは自然の色を再演する能力であって、Ｒａで示し、０〜１００の値を有する。５，５００Ｋの温度の夏季の正午の太陽光を標準光（１００Ｒａ）にして光源下で見た被写体の色再演能力を数値で示すものであり、太陽光のスペクトルは可視光線領域の波長帯で広いスペクトルを有しており、それと類似したスペクトルを得るためには有機発光素子の半値幅（ＦＷＨＭ）が広いほど有利であり、演色指数が高いほど、実際の自然光に近い優れた光源である。
【００３０】
本明細書において、双極子モーメント（ｄｉｐｏｌｅ  ｍｏｍｅｎｔ）は極性の程度を示す物理量であって、下記数学式１により計算される。
［数学式１］
【数１】
0006547831.tif 000002
前記数学式１において、分子密度（Ｍｏｌｅｃｕｌａｒ  ｄｅｎｓｉｔｙ）を計算により求めて、双極子モーメントの値を得ることができる。例えば、分子密度はＨｉｒｓｈｆｅｌｄ  Ｃｈａｒｇｅ  Ａｎａｌｙｓｉｓという方法を使って各原子別の電荷（Ｃｈａｒｇｅ）及び双極子（Ｄｉｐｏｌｅ）を求め、下記の式により計算して得ることができ、その計算の結果を前記数学式１に入れて双極子モーメント（Ｄｉｐｏｌｅ  Ｍｏｍｅｎｔ）を求めることができる。
【数２】
0006547831.tif 000003
【数３】
0006547831.tif 000004
【００３１】
本明細書の一実施態様において、前記発光層はドーパント及び２以上のホストを含み、前記２以上のホストのいずれかのホストの双極子モーメント値と他の一つのホストの双極子モーメント値との差が１．５デバイ以上である。
【００３２】
本明細書の一実施態様において、前記発光層中の前記ドーパントの含量は全体重量に対して０重量％超過〜３０重量％以下であり、前記２以上のホストの含量は全体重量に対して７０重量％以上１００重量％未満である。
【００３３】
また一つの実施態様において、前記発光層中の前記２種のホストのうち少なくとも一つの三重項エネルギーは前記ドーパントの三重項エネルギーより大きい。
【００３４】
発光層中の前記２種のホストのうち少なくとも一つの三重項エネルギーがドーパントの三重項エネルギーより大きい燐光発光をする有機発光素子の場合、発光層から生成されたエキシトンがより高いエネルギーを有するホストに移動せず、ドーパント内に限定され、発光効率がさらに高い。また、発光層中の前記２種のホストのうち少なくとも一つの三重項エネルギーがドーパントの三重項エネルギーより大きい蛍光発光をする有機発光素子の場合、発光層から生成されたエキシトンがドーパントに留まるようになり、三重項−三重項消滅（ＴＴＡ：Ｔｒｉｐｌｅｔ  Ｔｒｉｐｌｅｔ  Ａｎｎｉｈｉｌａｔｉｏｎ）または三重項−三重項融合（ＴＴＦ：Ｔｒｉｐｌｅｔ  Ｔｒｉｐｌｅｔ  Ｆｕｓｉｏｎ）のような効果が増大できるため、高い発光効率を期待することができる。
【００３５】
よって、発光層中の前記２種のホストは前記ドーパントの三重項エネルギーより大きいことがより好ましい。
【００３６】
本明細書の一実施態様において、ドーパントは燐光性ドーパントまたは蛍光性ドーパントを含むことができる。前記燐光性ドーパント及び蛍光性ドーパントとしては当業界で一般的に用いられるドーパントを使用することができる。
【００３７】
本明細書の一実施態様において、前記いずれかのホストの双極子モーメント値と他の一つのホストの双極子モーメント値との差が１．５デバイ以上である２種のホストは混合ホスト（ｍｉｘｅｄ  ｈｏｓｔ）構造である。
【００３８】
本明細書において、前記混合ホスト構造は２種以上のホスト物質が発光層内で混合して備えられることを意味する。
【００３９】
本明細書の一実施態様において、前記２種のホスト物質のうち双極子モーメント値が大きいホスト物質と前記２種のホスト物質のうち双極子モーメント値が小さいホスト物質の比率は１：９〜９：１の重量比で含まれる。
【００４０】
本明細書の一実施態様において、前記２種のホストのうち双極子モーメント値が小さいホストの含量は、ホストの全体重量を基準に１０重量％以上１００重量％未満であり、前記２種のホストのうち双極子モーメント値が大きいホストの含量はホストの全体重量を基準に０重量％超過９０重量％以下である。
【００４１】
本明細書の一実施態様において、前記いずれかのホストの双極子モーメント値と他の一つのホストの双極子モーメント値との差が１．５デバイ以上である２種のホストは層状ホスト（Ｌａｙｅｒ  ｂｙ  Ｌａｙｅｒ  ｈｏｓｔ）構造である。
【００４２】
本明細書において、前記層状ホスト構造は２種以上のホスト物質が各々層を形成して積層された構造を意味する。
【００４３】
本明細書の一実施態様において、前記層状ホスト構造は第１ホスト層及び第２ホスト層を含み、前記第１ホスト層は前記いずれかのホストの双極子モーメント値と他の一つのホストの双極子モーメント値との差が１．５デバイ以上である２種のホストのうち双極子モーメント値がより大きいホストを含み、前記第２ホスト層は前記いずれかのホストの双極子モーメント値と他の一つのホストの双極子モーメント値との差が１．５デバイ以上である２種のホストのうち双極子モーメント値がより小さいホストを含み、前記第１ホスト層は第２ホスト層に比べて透明電極に隣接して備えられる。
【００４４】
本明細書の一実施態様において、前記第１ホスト層及び第２ホスト層は各々ドーパントをさらに含むことができる。この場合、第１ホスト層及び第２ホスト層に含まれるドーパントの含量が互いに同一であるかまたは異なる。また、第１ホスト層及び第２ホスト層に含まれるドーパントの種類は互いに同一であるかまたは異なる。前記第１ホスト層と第２ホスト層のドーパントの種類及び含量は、素子の駆動電圧、効率及び／又は寿命面で当業者が調節することができる。
【００４５】
本明細書の一実施態様のように、双極子モーメント値が相対的に大きいホスト物質は相対的に長波長を発光する。よって、双極子モーメント値が相対的に大きいホスト物質を含む第１ホスト層は、発光層内で反射電極、すなわち、金属電極から相対的に遠方に位置させて光効率を向上させることができる。
【００４６】
本明細書において、透明電極に隣接するということは透明電極と第１ホスト層が物理的に近いことを意味し、発光層中の第１ホスト層が透明電極と接して備えられる場合だけでなく、第１ホスト層と透明電極との間に追加の有機物層を含む場合も意味することができる。
【００４７】
本明細書の一実施態様において、前記透明電極はアノードであり、前記反射電極はカソードとして作用することができる。
【００４８】
本明細書の他の実施態様において、前記透明電極はカソードであり、前記反射電極はアノードとして作用することができる。
【００４９】
本明細書の一実施態様において、前記発光層は４２０ｎｍ〜４８０ｎｍの光発光スペクトルのピーク波長を含む。
【００５０】
また一つの実施態様において、前記発光層は５３０ｎｍ〜５９０ｎｍの光発光スペクトルのピーク波長を含む。
【００５１】
本明細書において、ピーク波長はスペクトル分布の最大値での波長を意味する。
【００５２】
本明細書の一実施態様において、前記有機発光素子は青色蛍光の発光層を含む。
【００５３】
前記光発光スペクトルのピーク波長を含む場合、ディスプレイにおいて適用できる波長帯を有することができる。
【００５４】
本明細書の一実施態様において、前記有機発光素子の半値幅は、２以上の発光物質のいずれかの発光物質に対する双極子モーメント値と他の一つの発光物質に対する双極子モーメント値との差が１．５デバイ未満である発光層を含む有機発光素子の半値幅に比べて１．０３倍以上である。
【００５５】
本明細書の一実施態様において、前記いずれかの発光物質の双極子モーメント値と他の一つの発光物質の双極子モーメント値との差が１．５デバイ（Ｄｅｂｙｅ）以上である２種の発光物質のうち少なくとも一つは芳香族環を含む。
【００５６】
また一つの実施態様において、前記いずれかの発光物質の双極子モーメント値と他の一つの発光物質の双極子モーメント値との差が１．５デバイ（Ｄｅｂｙｅ）以上である２種の発光物質はいずれも芳香族環を含む。
【００５７】
本明細書において、前記芳香族環を含むということは、化合物構造内でコア構造として含まれる場合だけでなく、置換基として含まれる場合も意味する。
【００５８】
本明細書の芳香族環は、芳香族構造を有する炭化水素環に限定されるものではなく、炭素原子の代わりに１以上のヘテロ原子を含む場合も意味することができる。
【００５９】
本明細書の芳香族環中の炭化水素環はアリール基であってもよい。前記アリール基が単環式アリール基である場合、炭素数は特に限定されないが、炭素数６〜２５であることが好ましい。具体的には、単環式アリール基としてはフェニル基、ビフェニル基、ターフェニル基等が挙げられるが、これらに限定されるものではない。
【００６０】
前記アリール基が多環式アリール基である場合、炭素数は特に限定されないが、炭素数１０〜２４であることが好ましい。具体的には、多環式アリール基としてはナフチル基、トリフェニレニル基、アントラセニル基、フェナントリル基、ピレニル基、ペリレニル基、クリセニル基、フルオレニル基等が挙げられるが、これらに限定されるものではない。
【００６１】
本明細書の芳香族環中の複素環はヘテロアリール基であってもよい。
【００６２】
本明細書において、ヘテロアリール基はアリール基中の炭素でない原子、ヘテロ原子を１以上含むものであり、具体的には、前記へテロ原子はＯ、Ｎ、Ｓｅ及びＳ等からなる群より選択される原子を１以上含むことができる。炭素数は特に限定されないが、炭素数２〜６０であることが好ましい。ヘテロアリール基の例としてはチオフェン基、フラニル基、ピロール基、イミダゾール基、チアゾール基、オキサゾール基、オキサジアゾール基、トリアゾール基、ピリジル基、ビピリジル基、ピリミジル基、トリアジニル基、トリアゾール基、アクリジル基、ピリダジニル基、ピラジニル基、キノリニル基、キナゾリニル基、キノキサリニル基、フタラジニル基、ピリドピリミジニル基、ピリドピラジニル基、ピラジノピラジニル基、イソキノリル基、インドール基、カルバゾール基、ベンズオキサゾール基、ベンズイミダゾール基、ベンゾチアゾール基、ベンゾカルバゾール基、ベンゾチオフェン基、ジベンゾチオフェン基、ベンゾフラニル基、フェナントロリン（ｐｈｅｎａｎｔｈｒｏｌｉｎｅ）基、チアゾリル基、イソオキサゾリル基、オキサジアゾリル基、チアジアゾリル基、ベンゾチアゾリル基、フェノチアジニル基及びジベンゾフラニル基等が挙げられるが、これらに限定されるものではない。
【００６３】
本明細書において、アルキル基は直鎖もしくは分岐鎖であってもよく、炭素数は特に限定されないが、１〜３０であることが好ましい。具体的な例としてはメチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシル等が挙げられるが、これらに限定されるものではない。
【００６４】
本明細書の一実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的に小さい発光物質の双極子モーメント値は１デバイ以下であってもよい。
【００６５】
また一つの実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的に小さい発光物質は炭化水素で構成されるか、対称性を有してもよい。
【００６６】
また一つの実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的に大きい発光物質の双極子モーメント値は２デバイ以上であってもよい。
【００６７】
また他の実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的に大きい発光物質はヘテロ原子及び／又は遷移金属をさらに含むか、非対称性の構造を有してもよい。
【００６８】
本明細書の一実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的により大きい発光物質はアントラセンを含む。
【００６９】
本明細書の一実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的により大きい発光物質はアントラセン及び複素環を含む。
【００７０】
本明細書の一実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的により大きい発光物質はアントラセン及びＮ、Ｏ及びＳのうち１種または２種以上のヘテロ原子を含む複素環を含む。
【００７１】
本明細書の一実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的により大きい発光物質はアントラセン；及びジベンゾフラン、ナフトベンゾフラン、ジベンゾチオフェン、カルバゾール、ベンゾカルバゾール、キサンテン、フルオレノン、クロマン、ベンゾチオフェン、スピロフルオレンキサンテン及びベンズイミダゾフェナントリジンを含み、
【００７２】
前記ジベンゾフラン、ナフトベンゾフラン、ジベンゾチオフェン、カルバゾール、ベンゾカルバゾール、キサンテン、フルオレノン、クロマン、ベンゾチオフェン、スピロフルオレンキサンテン及びベンズイミダゾフェナントリジンはアルキル基及びアリール基からなる群より選択される１または２以上の置換基でさらに置換されてもよい。
【００７３】
本明細書の一実施態様において、前記いずれかの発光物質の双極子モーメント値と他の一つの発光物質の双極子モーメント値との差が１．５デバイ（Ｄｅｂｙｅ）以上である２種の発光物質のうち双極子モーメント値が相対的により大きい発光物質は下記構造の中から選択されることができる。
【化１】
0006547831.tif 000005
【化２】
0006547831.tif 000006
【化３】
0006547831.tif 000007
【００７４】
本明細書の一実施態様において、２種のいずれかの発光物質の双極子モーメント値と他の一つの発光物質の双極子モーメント値との差が１．５デバイ（Ｄｅｂｙｅ）以上であれば良く、発光物質の構造、種類及び双極子モーメント値は特に限定されない。
【００７５】
本明細書の有機発光素子は前述した２以上の発光物質を含み、前記発光物質のいずれかの発光物質の双極子モーメント値と他の一つの発光物質の双極子モーメント値との差が１．５デバイ（Ｄｅｂｙｅ）以上である発光層を含むことを除いては、当技術分野で周知の材料と方法により製造されることができる。
【００７６】
例えば、本明細書の有機発光素子は基板上にアノード、有機物層及びカソードを順次積層させることによって製造することができる。この時、スパッタリング法（ｓｐｕｔｔｅｒｉｎｇ）や電子ビーム蒸着法（ｅ−ｂｅａｍ  ｅｖａｐｏｒａｔｉｏｎ）のようなＰＶＤ（ｐｈｙｓｉｃａｌ  Ｖａｐｏｒ  Ｄｅｐｏｓｉｔｉｏｎ）方法を利用して、基板上に金属または導電性を有する金属酸化物またはこれらの合金を蒸着させてアノードを形成し、その上に正孔注入層、正孔輸送層、電子遮断層、発光層、電子輸送層及び電子注入層を含む有機物層を形成した後、その上にカソードとして使用できる物質を蒸着させることによって製造されることができる。このような方法の他にも、基板上にカソード物質から有機物層、アノード物質を順に蒸着させて有機発光素子を作ることができる。このような方法の他にも、基板上にアノード物質から有機物層、カソード物質を順に蒸着させて有機発光素子を作ることができる。
【００７７】
本明細書の有機発光素子の有機物層は１層以上の有機物層が積層された多層構造ならなることができる。
【００７８】
本明細書の一実施態様において、前記有機発光素子は、正孔注入層、正孔輸送層、電子輸送層、電子注入層、電子遮断層及び正孔遮断層からなる群より選択される１層または２層以上をさらに含むことができる。
【００７９】
例えば、本明細書の有機発光素子の構造は図１に示すような構造を有してもよいが、これに限定されるものではない。
【００８０】
図１には、基板１０１上に透明電極２０１、正孔輸送層３０１、発光層４０１、電子輸送層５０１及び反射電極６０１が順次積層された有機発光素子の構造が例示されている。図１において、前記発光層４０１の発光物質のうち少なくとも二つの発光物質の双極子モーメント値の差は１．５デバイ以上である。
【００８１】
図１は本明細書の実施態様による例示的な構造であり、他の有機物層をさらに含んでもよく、他の有機物層を含まなくてもよい。
【００８２】
前記有機発光素子が複数の有機物層を含む場合、前記有機物層は同一の物質または異なる物質からなってもよい。
【００８３】
前記アノード物質としては、通常、有機物層への正孔注入が円滑になるように仕事関数の大きい物質が好ましい。本発明で使用できる陽極物質の具体的な例としてはバナジウム、クロム、銅、亜鉛、金のような金属またはこれらの合金；亜鉛酸化物、インジウム酸化物、インジウムスズ酸化物（ＩＴＯ）、インジウム亜鉛酸化物（ＩＺＯ（登録商標））のような金属酸化物；ＺｎＯ：ＡｌまたはＳｎＯ２：Ｓｂのような金属と酸化物の組み合わせ；ポリ（３−メチルチオフェン）、ポリ［３，４−（エチレン−１，２−ジオキシ）チオフェン］（ＰＥＤＯＴ）、ポリピロール及びポリアニリンのような導電性高分子等が挙げられるが、これらのみに限定されるものではない。
【００８４】
前記カソード物質としては、通常、有機物層への電子注入が容易となるように仕事関数の小さい物質が好ましい。陰極物質の具体的な例としてはマグネシウム、カルシウム、ナトリウム、カリウム、チタニウム、インジウム、イットリウム、リチウム、ガドリニウム、アルミニウム、銀、スズ及び鉛のような金属またはこれらの合金；ＬｉＦ／ＡｌまたはＬｉＯ２／Ａｌのような多層構造の物質等が挙げられるが、これらのみに限定されるものではない。
【００８５】
前記正孔注入層は電極から正孔を注入する層であり、正孔注入物質としては、正孔を輸送する能力を有して陽極での正孔注入効果、発光層または発光材料に対して優れた正孔注入効果を有し、発光層から生成された励起子の電子注入層または電子注入材料への移動を防止し、また、薄膜形成能力に優れた化合物が好ましい。正孔注入物質のＨＯＭＯ（ｈｉｇｈｅｓｔ  ｏｃｃｕｐｉｅｄ  ｍｏｌｅｃｕｌａｒ  ｏｒｂｉｔａｌ）が陽極物質の仕事関数と周辺有機物層のＨＯＭＯとの間であることが好ましい。正孔注入物質の具体的な例としては金属ポルフィリン（ｐｏｒｐｈｙｒｉｎ）、オリゴチオフェン、アリールアミン系の有機物、ヘキサニトリルヘキサアザトリフェニレン系の有機物、キナクリドン（ｑｕｉｎａｃｒｉｄｏｎｅ）系の有機物、ペリレン（ｐｅｒｙｌｅｎｅ）系の有機物、アントラキノン及びポリアニリンとポリチオフェン系の導電性高分子等が挙げられるが、これらのみに限定されるものではない。
【００８６】
前記正孔輸送層は正孔注入層から正孔を受け取って発光層にまで正孔を輸送する層であり、正孔輸送物質としては、陽極や正孔注入層から正孔の輸送を受けて発光層に移せる物質であって、正孔に対する移動性の大きい物質が好ましい。具体的な例としてはアリールアミン系の有機物、導電性高分子、及び共役部分と非共役部分が共に存在するブロック共重合体等が挙げられるが、これらのみに限定されるものではない。
【００８７】
前記発光物質としては、正孔輸送層と電子輸送層から正孔と電子の輸送を各々受けて結合させることによって可視光線領域の光を出せる物質であって、蛍光や燐光に対する量子効率の良い物質が好ましい。具体的な例としては８−ヒドロキシ−キノリンアルミニウム錯体（Ａｌｑ３）；カルバゾール系化合物；二量体化スチリル（ｄｉｍｅｒｉｚｅｄ  ｓｔｙｒｙｌ）化合物；ＢＡｌｑ；１０−ヒドロキシベンゾキノリン−金属化合物；ベンゾオキサゾール、ベンズチアゾール及びベンズイミダゾール系の化合物；ポリ（ｐ−フェニレンビニレン）（ＰＰＶ）系の高分子；スピロ（ｓｐｉｒｏ）化合物；ポリフルオレン、ルブレン等が挙げられるが、これらのみに限定されるものではない。
【００８８】
前記発光層はホスト材料及びドーパント材料を含むことができる。ホスト材料は縮合芳香族環誘導体または複素環含有化合物等がある。具体的には、縮合芳香族環誘導体としてはアントラセン誘導体、ピレン誘導体、ナフタレン誘導体、ペンタセン誘導体、フェナントレン化合物、フルオランテン化合物等が挙げられ、複素環含有化合物としてはカルバゾール誘導体、ジベンゾフラン誘導体、ラダー型フラン化合物、ピリミジン誘導体等が挙げられるが、これらに限定されるものではない。
【００８９】
本明細書の一実施態様によれば、前記発光層は下記化学式１−Ａで表される化合物を含む。
［化学式１−Ａ］
【化４】
0006547831.tif 000008
前記化学式１−Ａにおいて、
ｎ１は１以上の整数であり、
Ａｒ７は置換もしくは非置換の１価以上のベンゾフルオレン基；置換もしくは非置換の１価以上のフルオランテン基；置換もしくは非置換の１価以上のピレン基；または置換もしくは非置換の１価以上のクリセン基であり、
Ｌ４は直接結合；置換もしくは非置換のアリーレン基；または置換もしくは非置換のヘテロアリーレン基であり、
Ａｒ８及びＡｒ９は互いに同一であるかまたは異なり、各々独立して置換もしくは非置換のアリール基；置換もしくは非置換のシリル基；置換もしくは非置換のゲルマニウム基；置換もしくは非置換のアルキル基；置換もしくは非置換のアリールアルキル基；または置換もしくは非置換のヘテロアリール基であるか、互いに結合して置換もしくは非置換の環を形成してもよく、
ｎ１が２以上である場合、２以上の括弧内の構造は互いに同一であるかまたは異なる。
【００９０】
本明細書の一実施態様によれば、前記有機物層は発光層を含み、前記発光層は前記化学式１−Ａで表される化合物を発光層のドーパントとして含む。
【００９１】
本明細書の一実施態様によれば、前記Ｌ４は直接結合である。
【００９２】
本明細書の一実施態様によれば、前記ｎ１は２である。
【００９３】
本明細書の一実施態様において、前記Ａｒ７は重水素、メチル基、エチル基またはｔｅｒｔ−ブチル基で置換もしくは非置換された２価のピレン基である。
【００９４】
本明細書の一実施態様によれば、前記Ａｒ８及びＡｒ９は互いに同一であるかまたは異なり、各々独立して置換もしくは非置換の炭素数６〜３０のアリール基である。
【００９５】
本明細書の一実施態様によれば、前記Ａｒ８及びＡｒ９は互いに同一であるかまたは異なり、各々独立して炭素数１〜３０のアルキル基で置換もしくは非置換された炭素数６〜３０のアリール基である。
【００９６】
本明細書の一実施態様によれば、前記Ａｒ８及びＡｒ９は互いに同一であるかまたは異なり、各々独立して置換もしくは非置換の炭素数２〜３０のヘテロアリール基である。
【００９７】
本明細書の一実施態様によれば、前記Ａｒ８及びＡｒ９は互いに同一であるかまたは異なり、各々独立して置換もしくは非置換のジベンゾフラニル基である。
【００９８】
本明細書の一実施態様によれば、前記Ａｒ８及びＡｒ９は互いに同一であるかまたは異なり、各々独立して炭素数１〜３０のアルキル基で置換されたゲルマニウム基で置換もしくは非置換された炭素数６〜３０のアリール基である。
【００９９】
本明細書の一実施態様によれば、Ａｒ８及びＡｒ９は互いに同一であるかまたは異なり、各々独立してトリメチルゲルマニウム基で置換もしくは非置換されたアリール基である。
【０１００】
本明細書の一実施態様によれば、前記Ａｒ８及びＡｒ９は互いに同一であるかまたは異なり、各々独立して置換もしくは非置換のフェニル基である。
【０１０１】
本明細書の一実施態様によれば、前記Ａｒ８及びＡｒ９は互いに同一であるかまたは異なり、各々独立してメチル基で置換もしくは非置換されたフェニル基、またはジベンゾフラニル基である。
【０１０２】
本明細書の一実施態様によれば、前記Ａｒ８及びＡｒ９はトリメチルゲルマニウム基で置換もしくは非置換されたフェニル基である。
【０１０３】
本明細書の一実施態様によれば、前記化学式１−Ａは下記化合物で表される。
【化５】
0006547831.tif 000009
【０１０４】
一実施態様によれば、前記有機物層は発光層を含み、前記発光層は下記化学式２−Ａで表される化合物を含む。
［化学式２−Ａ］
【化６】
0006547831.tif 000010
前記化学式２−Ａにおいて、
Ｇ１１はフェニル基、１−ナフチル基、２−ナフチル基、１−アントリル基、２−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、３−メチル−２−ナフチル基、４−メチル−１−ナフチル基、または下記化学式
【化７】
0006547831.tif 000011
であり、
Ｇ１２はフェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニリル基、３−ビフェニリル基、４−ビフェニリル基、ｐ−テルフェニル−４−イル基、ｐ−テルフェニル−３−イル基、ｐ−テルフェニル−２−イル基、ｍ−テルフェニル−４−イル基、ｍ−テルフェニル−３−イル基、ｍ−テルフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４'−メチルビフェニリル基、４''−ｔ−ブチル−ｐ−テルフェニル−４−イル基、または３−フルオランテニル基であり、
Ｇ１３及びＧ１４は互いに同一であるかまたは異なり、各々独立して水素；置換もしくは非置換のアルキル基；置換もしくは非置換のアルコキシ基；置換もしくは非置換のアリール基；または置換もしくは非置換のヘテロアリール基であり、
ｇ１２は１〜５の整数であり、
ｇ１３及びｇ１４は各々１〜４の整数であり、
前記ｇ１２〜ｇ１４が各々２以上である場合、２以上の括弧内の構造は互いに同一であるかまたは異なる。
【０１０５】
本明細書の一実施態様によれば、前記有機物層は発光層を含み、前記発光層は前記化学式２−Ａで表される化合物を発光層のホストとして含む。
【０１０６】
本明細書の一実施態様によれば、前記Ｇ１１は１−ナフチル基である。
【０１０７】
本明細書の一実施態様によれば、前記Ｇ１２は２−ナフチル基である。
【０１０８】
本明細書の一実施態様によれば、前記Ｇ１３及びＧ１４は水素である。
【０１０９】
本明細書の一実施態様によれば、前記化学式２−Ａは下記化合物で表される。
【化８】
0006547831.tif 000012
【０１１０】
前記蛍光発光層は、ホスト物質としてジスチリルアリーレン（ｄｉｓｔｙｒｙｌａｒｙｌｅｎｅ；ＤＳＡ）、ジスチリルアリーレン誘導体、ジスチリルベンゼン（ｄｉｓｔｙｒｙｌｂｅｎｚｅｎｅ；ＤＳＢ）、ジスチリルベンゼン誘導体、ＤＰＶＢｉ（４，４'−ｂｉｓ（２，２'−ｄｉｐｈｅｎｙｌ  ｖｉｎｙｌ）−１，１'−ｂｉｐｈｅｎｙｌ）、ＤＰＶＢｉ誘導体、スピロ−ＤＰＶＢｉ及びスピロ−６Ｐ（ｓｐｉｒｏ−ｓｅｘｙｐｈｅｎｙｌ）からなる群より１または２以上が選択される。
【０１１１】
前記蛍光発光層は、ドーパント物質としてスチリルアミン（ｓｔｙｒｙｌａｍｉｎｅ）系、ペリレン（ｐｈｅｒｙｌｅｎｅ）系及びＤＳＢＰ（ｄｉｓｔｙｒｙｌｂｉｐｈｅｎｙｌ）系からなる群より１または２以上が選択される。
【０１１２】
前記電子注入層は電極から電子を注入する層であり、電子を輸送する能力を有し、陰極からの電子注入効果、発光層または発光材料に対して優れた電子注入効果を有し、発光層から生成された励起子の正孔注入層への移動を防止し、また、薄膜形成能力に優れた化合物が好ましい。具体的には、フルオレノン、アントラキノジメタン、ジフェノキノン、チオピランジオキシド、オキサゾール、オキサジアゾール、トリアゾール、イミダゾール、ペリレンテトラカルボン酸、フルオレニリデンメタン、アントロン等とそれらの誘導体、金属錯体化合物及び含窒素５員環誘導体等が挙げられるが、これらに限定されるものではない。
【０１１３】
前記金属錯体化合物としては８−ヒドロキシキノリナートリチウム、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）（１−ナフトラート）アルミニウム、ビス（２−メチル−８−キノリナート）（２−ナフトラート）ガリウム等が挙げられるが、これらに限定されるものではない。
【０１１４】
前記正孔遮断層は正孔の陰極到達を阻止する層であり、一般に正孔注入層と同様の条件で形成されることができる。具体的には、オキサジアゾール誘導体やトリアゾール誘導体、フェナントロリン誘導体、ＢＣＰ（Ｂａｔｈｏｃｕｐｒｏｉｎｅ）、アルミニウム錯体（ａｌｕｍｉｎｕｍ  ｃｏｍｐｌｅｘ）等が挙げられるが、これらに限定されるものではない。
【０１１５】
本明細書に係る有機発光素子は、用いられる材料に応じて前面発光型、背面発光型または両面発光型であってもよい。
【０１１６】
また、本明細書に係る有機発光素子は、下部電極がアノードであり、上部電極がカソードであるノーマル構造（ｎｏｒｍａｌ  ｔｙｐｅ）であってもよく、下部電極がカソードであり、上部電極がアノードである逆構造（ｉｎｖｅｒｔｅｄ  ｔｙｐｅ）であってもよい。
【０１１７】
本明細書の一実施態様による構造は、有機太陽電池、有機感光体、有機トランジスタ等をはじめとする有機電子素子においても有機発光素子に適用されるものと類似した原理で作用することができる。
【実施例】
【０１１８】
以下、本明細書を具体的に説明するために実施例を挙げて詳細に説明することにする。但し、本明細書による実施例は色々な他の形態に変形できるものであって、本明細書の範囲が下記に記述する実施例に限定されるものではない。本明細書の実施例は当業界で平均的な知識を有する者に本明細書をより完全に説明するために提供されるものである。
【０１１９】
実施例１
ＩＴＯ（ｉｎｄｉｕｍ  ｔｉｎ  ｏｘｉｄｅ）が１，０００Å厚さで薄膜コーティングされたガラス基板（ｃｏｒｎｉｎｇ  ７０５９  ｇｌａｓｓ）を洗剤を溶かした蒸留水に入れて超音波で洗浄した。この時、洗剤としてはＦｉｓｃｈｅｒ社製のものを用い、蒸留水としてはＭｉｌｌｉｐｏｒｅ社製のフィルタ（Ｆｉｌｔｅｒ）で２次濾過された蒸留水を用いた。ＩＴＯを３０分間洗浄した後、蒸留水で２回繰り返して超音波洗浄を１０分間行った。蒸留水洗浄が終わった後、イソプロピルアルコール、アセトン、メタノール等の溶剤で超音波洗浄をして乾燥した。
【０１２０】
上記のように準備した基板を酸素と窒素が混合されたプラズマを用いてＩＴＯ表面処理を３０秒間行った。その後、ＩＴＯ透明電極上に下記ＨＡＴを正孔輸送層として１００Å真空蒸着し、その後、ＮＰＢを正孔輸送層として１０００Å真空蒸着した。
【０１２１】
その上に発光層のホストとしてＥ１及びＥ３を１：１の重量比で蒸着し、この時に用いられたドーパントＤ１は４％重量比であり、発光層の厚さは２５０Åである。
【０１２２】
前記発光層上にＡｌｑ３を３００Å厚さで真空蒸着して電子輸送層を形成した。前記電子輸送層上に１０Å厚さのフッ化リチウム（ＬｉＦ）と１，０００Å厚さのアルミニウムを順次蒸着してカソードを形成した。
【０１２３】
前記過程で有機物の蒸着速度はドーパントを除いて１〜２Å／ｓｅｃに維持した。また、陰極のフッ化リチウムは０．１Å／ｓｅｃ、アルミニウムは１．５〜２．５Å／ｓｅｃの蒸着速度を維持した。蒸着時の真空度は１×１０−７以下に維持した。
【化９】
0006547831.tif 000013
［Ｅ１］
【化１０】
0006547831.tif 000014
［Ｅ２］
【化１１】
0006547831.tif 000015
［Ｅ３］
【化１２】
0006547831.tif 000016
［Ｄ１］
【化１３】
0006547831.tif 000017
【０１２４】
比較例１
前記実施例１において、発光層のホストとしてＥ３を、ドーパントとしてＤ１を４％の重量比で２５０Å厚さで真空蒸着したことを除いては、実施例１と同様の方法により有機発光素子を製造した。
【０１２５】
比較例２
前記実施例１において、発光層のホストとしてＥ１を、ドーパントとしてＤ１を４％の重量比で２５０Å厚さで真空蒸着したことを除いては、実施例１と同様の方法により有機発光素子を製造した。
【０１２６】
比較例３
前記実施例１において、発光層のホストとしてＥ２を、ドーパントとしてＤ１を４％の重量比で２５０Å厚さで真空蒸着したことを除いては、実施例１と同様の方法により有機発光素子を製造した。
【０１２７】
比較例４
前記実施例１において、発光層のホストとしてＥ１及びＥ２を１：１の重量比で蒸着したことを除いては、実施例１と同様の方法により有機発光素子を製造した。
【０１２８】
実験例１
前記化合物Ｅ１〜Ｅ３に対する物性を下記の表１に示す。
【０１２９】
本明細書の実施例において、前記ＨＯＭＯ準位は、大気下光電子分光装置（ＲＩＫＥＮ  ＫＥＩＫＩ社製：ＡＣ３）を利用して測定した。また、ＬＵＭＯエネルギー準位は、前記製造されたサンプルの吸収スペクトル（ａｂｓ．）と光発光スペクトル（ＰＬ）を測定した後、各スペクトルエッジエネルギーを計算してその差をバンドギャップ（Ｅｇ）とし、ＡＣ−３で測定したＨＯＭＯエネルギー準位からバンドギャップ差を引いた値でＬＵＭＯエネルギー準位を計算した。
【０１３０】
【表１】
0006547831.tif 000018
【０１３１】
実験例２
前述した方法により製造された有機発光素子を１０ｍＡ／ｃｍ２の電流密度で駆動電圧と発光効率を測定し、その結果は下記の表２に示す。
【０１３２】
【表２】
0006547831.tif 000019
【０１３３】
前記表２の結果を見てみると、本明細書の一実施態様による少なくとも二つの双極子モーメント値の差が１．５デバイ以上である発光物質を含む有機発光素子は、低い駆動電圧及び高い発光効率を維持すると共に、色座標の数値及び半値幅の数値から色純度に優れており、視野角特性が改善されることを確認することができる。
【０１３４】
図２は、比較例１及び３の有機発光素子の電圧に応じた電流密度を示す図である。
【０１３５】
図３は、比較例１及び３の有機発光素子の発光スペクトルを示す図である。
【０１３６】
図４は、比較例１及び３の有機発光素子の電流に応じた量子効率を示す図である。
【０１３７】
図５は、比較例１及び２の有機発光素子の電圧に応じた電流密度を示す図である。
【０１３８】
図６は、比較例１及び２の有機発光素子の発光スペクトルを示す図である。
【０１３９】
図７は、比較例１及び２の有機発光素子の電流に応じた量子効率を示す図である。
【０１４０】
図８は、比較例１、比較例２及び実施例１の発光スペクトルを示す図である。
【０１４１】
図９は、比較例１、比較例２及び実施例１の発光スペクトルを最大値（ｍａｘ）を基準に正規化（ｎｏｒｍａｌｉｚｅｄ）した図である。
【０１４２】
図８及び図９の結果を比較してみると、双極子モーメント値が相対的に大きいＥ１の場合が半値幅が大きいことを確認することができる。但し、相対的に色純度が落ちることを確認することができる。また、双極子モーメント値が相対的に小さいＥ３の場合、半値幅は小さいものの色純度が高いことを確認することができる。
【０１４３】
本明細書の一実施態様による有機発光素子は、発光層内に双極子モーメント値の差が１．５デバイ以上である２種以上の発光物質を含む場合、半値幅の上昇を維持し、且つ、色純度の向上があることを確認することができ、視野角が改善されることを確認することができる。
【図１】
0006547831.tif 000025
【図２】
0006547831.tif 000026
【図３】
0006547831.tif 000027
【図４】
0006547831.tif 000028
【図５】
0006547831.tif 000029
【図６】
0006547831.tif 000030
【図７】
0006547831.tif 000031
【図８】
0006547831.tif 000032
【図９】
0006547831.tif 000033